Brevet FR2901658A1 — publié le 20071130

en contact électrique avec chaque face métallisée de l'élément résistif. Afin de réduire le coût de fabrication, les électrodes en laiton disposées le long des éléments métalliques ont été supprimées. Pour assurer la conduction électrique vers les éléments résistifs, les éléments métalliques servent à la fois de dissipateur de chaleur et de moyen de connexion reliant électriquement les éléments résistifs à la source d'alimentation électrique. De tels éléments métalliques possèdent néanmoins un inconvénient majeur. De par leur structure, ces éléments métalliques créent une chute de tension entre l'extrémité connectée à la source d'alimentation électrique et l'extrémité opposée à la source d'alimentation électrique. Ainsi, l'alimentation électrique des éléments résistifs n'est pas uniforme le long de l'élément métallique et les éléments résistifs les plus éloignés de l'extrémité de l'élément métallique connectée à la source d'alimentation électrique fonctionnent à un régime inférieur à celui des éléments résistifs proches de l'extrémité connectée à la source d'alimentation électrique. La présente invention améliore cette solution en proposant un élément métallique traversé par un flux d'air, comprenant une paroi longitudinale supérieure, une paroi longitudinale inférieure et deux parois latérales, ainsi qu'une pluralité d'ailettes, au moins une des parois longitudinales est formée par une succession de plats, lesdits plats étant reliés les uns aux autres par liaison solidaire de sorte à ce qu'au moins une des parois longitudinales planes achemine un courant électrique d'une extrémité à l'autre extrémité de ladite paroi longitudinale plane. La présente invention permet d'obtenir une uniformité de la tension entre les deux extrémités d'un élément métallique, tout en limitant le coût de fabrication et le nombre d'étapes lors du montage du barreau chauffant, en utilisant un élément métallique dont les parois longitudinales planes constituent à elles seules des électrodes acheminant de manière homogène un courant électrique d'une extrémité à l'autre de l'élément métallique. La succession de plats reliés solidairement, formant les parois longitudinales planes, permet d'augmenter la diffusion thermique des ailettes, c'est-à-dire que ces plats améliorent le contact thermique entre les pierres CTP et les ailettes. Du fait que les parois longitudinales soient planes, la surface de contact entre l'élément métallique et les éléments résistifs est plus importante, ce qui implique que la chaleur dissipée par les éléments résistifs est mieux diffusée vers les ailettes. Avantageusement, un premier plat est situé entre deux ailettes, l'intersection entre ce plat et les deux ailettes étant matérialisée par un premier pli et un deuxième pli et un deuxième plat est situé entre deux ailettes, l'intersection entre ce deuxième plat et les deux ailettes étant matérialisée par un troisième pli et un quatrième pli, ladite liaison solidaire entre deux plats contigus se situe entre le deuxième pli et le troisième pli. Avantageusement, la liaison solidaire est obtenue par brasage. La formation des parois longitudinales planes par liaison solidaire obtenue par brasage de deux parties de l'élément métallique permet de ne pas utiliser de matériau supplémentaire pour la fabrication d'un tel élément métallique, comme par exemple une électrode en laiton. Avantageusement, au moins une ailette comporte au moins une persienne. Avantageusement, l'élément métallique est en aluminium ou en alliage d'aluminium. L'utilisation d'aluminium ou d'alliage d'aluminium permet d'obtenir un faible coût de fabrication de l'élément métallique. La présente invention couvre également un barreau chauffant traversé par un flux d'air comprenant au moins un élément résistif, et au moins deux éléments métalliques selon les caractéristiques ci-dessus. Avantageusement, l'élément métallique est fixé par collage à l'élément résistif sur toute la surface d'une paroi longitudinale plane. Avantageusement, le barreau chauffant est relié à une source d'alimentation électrique par l'intermédiaire d'un connecteur, ledit connecteur comportant une pluralité de dents permettant de fixer ce dernier sur une partie de la paroi longitudinale dudit élément métallique. Avantageusement, le barreau chauffant est relié à une source d'alimentation électrique par l'intermédiaire d'un connecteur, ledit connecteur étant fixé par collage sur une partie de la paroi longitudinale plane dudit élément métallique. Avantageusement, le connecteur est en aluminium. L'utilisation de l'aluminium pour former le connecteur permet de réduire encore plus le coût de production d'un barreau chauffant. La présente invention couvre en outre un radiateur électrique pour chauffer un flux d'air circulant à l'intérieur d'un système de climatisation comprenant au moins un barreau chauffant selon les caractéristiques ci-dessus. L'élément métallique décrit ci-dessus est obtenu par un procédé de fabrication comprenant successivement les étapes suivantes : a) déformation d'un feuillard de sorte à former des ailettes, b) compression du feuillard, de sorte à mettre en contact un deuxième pli avec un troisième pli, c) brasage du feuillard de sorte à former les parois longitudinales, d) découpage de la feuille métallique. Ce procédé de fabrication permet de simplifier la fabrication de l'élément métallique 2. En effet, l'utilisation de ce procédé permet d'obtenir un élément métallique ayant les dimensions désirées prêt à l'emploi pour un barreau chauffant. De plus, il suffit d'une seule chaîne de production pour fabriquer un tel élément métallique, ce qui implique une diminution du coût de fabrication. Avantageusement, le brasage s'effectue par induction. Dans un premier mode de réalisation du procédé de fabrication, la déformation dans l'étape a) consiste en un emboutissage du feuillard. Selon un deuxième mode de réalisation d'un procédé de fabrication, la déformation dans l'étape a) consiste en un moletage du feuillard. Avantageusement, le procédé comprend une étape a') consistant en un aplanissement du feuillard (100) moleté de sorte à former des plats, ladite étape a') s'effectuant après l'étape a) et avant l'étape b). Selon une variante du deuxième mode de réalisation, le procédé de fabrication comprend une étape e) dans laquelle l'élément métallique est étiré de sorte à ce que les parois longitudinales s'aplanissent. L'invention sera mieux comprise et d'autres avantages de celle-ci apparaîtront mieux à la lecture de la description qui va suivre de deux modes de réalisation de l'élément métallique conforme à son principe, donnée uniquement à titre d'exemple, et faite en référence aux dessins annexés dans lesquels : la figure 1 est une vue schématique d'un barreau chauffant, la figure 2 est une vue schématique grossie d'une partie d'un élément métallique 2 monté dans un barreau chauffant 1, la figure 3 est une vue schématique d'un connecteur 4, la figure 4 est une vue schématique d'une extrémité d'un élément métallique comportant un connecteur 4, les figures 5 et 5bis sont des vues schématiques des persiennes disposées sur le corps d'une ailette de l'élément métallique, la figure 6 est une vue schématique du procédé de fabrication d'un élément métallique, la figure 7 est une vue schématique d'une partie du procédé de fabrication selon un premier mode de réalisation, la figure 8 est une vue schématique d'une partie du procédé de fabrication selon un deuxième mode de réalisation, les figures 9 et 9bis sont des vues schématiques d'une partie du procédé de fabrication selon une variante du deuxième mode de réalisation. A la figure 1 est illustré un barreau chauffant 1. Ce barreau chauffant 1 est un composant d'un radiateur de type électrique, non représenté. Chaque barreau chauffant 1 constituant le radiateur électrique est indépendant de sorte que les barreaux 1 sont assemblés de manière modulaire. Ce barreau chauffant 1 permet de chauffer un flux d'air traversant ledit radiateur, ce flux d'air circulant plus généralement à l'intérieur d'un système de climatisation. L'élément Demande de brevet français n 06 04667 VALEO SYSTEMES THERMIQUES TFR 0481 métallique 2 étant une pièce constitutive du barreau chauffant 1, il est également traversé par le flux d'air. Le barreau chauffant 1 comprend deux éléments métalliques 2 et cinq éléments résistifs 3. L'élément résistif 3 consiste en une pierre CTP plate. Chaque élément métallique 2 peut être en aluminium ou en alliage d'aluminium, comme par exemple un alliage aluminium û silicium. L'élément métallique 2 comprend une pluralité d'ailettes 5, une paroi longitudinale supérieure 6a, une paroi longitudinale inférieure 6b et deux parois latérales 6c. La notion de supérieure et inférieure doit se comprendre en se basant sur l'agencement représenté sur les figures 1 et 2. Les quatre parois (6a, 6b et 6c) sont planes et disposées de manière à constituer un cadre dont la coupe longitudinale est de forme rectangulaire. A cet égard, la paroi longitudinale plane supérieure 6a est parallèle à la paroi longitudinale plane inférieure 6b et les deux parois longitudinales 6a, 6b sont de même dimension. De même, les parois latérales 6c sont parallèles entre elles et de même dimension. Ainsi, l'élément métallique 2 a une forme de parallélépipède rectangle. En outre, les parois longitudinales et latérales sont pleines, c'est-à-dire que le flux d'air traversant le radiateur électrique ne peut traverser lesdites parois longitudinales 6a, 6b et latérales 6c. Les extrémités de l'élément métallique 2 sont formées par les zones de bord. Une zone de bord s'étend de la paroi latérale 6c à la vingtième ailette à partir de cette paroi. Tel que représenté sur la figure 1, l'élément métallique 2 supérieur est fixé sur les cinq éléments résistifs 3 par l'intermédiaire de sa paroi longitudinale plane inférieure 6b au niveau des faces des éléments résistifs 3. Plus particulièrement, l'élément métallique 2 est fixé au niveau de sa paroi longitudinale plane inférieure 6b en regard des éléments résistifs 3 par collage. La colle utilisée étant généralement isolante, le contact électrique entre l'élément métallique 2 supérieur et les éléments résistifs 3 se fait au niveau des faces des éléments résistifs, les zones de la paroi longitudinale inférieure 6b en contact avec la colle ne propageant pas le courant électrique. En outre, l'élément métallique 2 est fixé aux faces des éléments résistifs 3 par collage sur toute la surface de sa paroi 6 Demande de brevet français n 06 04667 VALEO SYSTEMES THERMIQUES 7 TFR 0481 longitudinale plane 6b.. Également, un deuxième élément métallique 2 inférieur est fixé de la même manière sur les autres faces des éléments résistifs 3 de sorte que les deux éléments métalliques 2 soient disposés de part et d'autre des éléments résistifs 3. La fixation de ce deuxième élément métallique 2 se fait au niveau de sa paroi longitudinale plane supérieure 6a. Ainsi, n'importe quelle paroi longitudinale plane peut être utilisée pour fixer l'élément métallique 2 sur des éléments résistifs 3, du fait que l'élément métallique 2 est symétrique par rapport à un plan médian P de l'élément métallique 2. Le barreau chauffant 1 comprend deux connecteurs 4. Chaque connecteur 4 est fixé sur une paroi longitudinale plane au niveau d'une extrémité de l'élément métallique 2. Plus particulièrement, chaque connecteur 4 est fixé sur la paroi longitudinale plane qui n'est pas en contact avec le ou les éléments résistifs 3. Les deux connecteurs 4 se situent du même côté du barreau chauffant 1 par rapport au plan médian P' du barreau chauffant 1, le plan P' étant identique au plan P. Ces connecteurs 4 permettent de relier le barreau chauffant 1 à une source d'alimentation électrique non représentée. En conséquence, l'élément métallique 2 comportant un connecteur 4 est traversé par un courant électrique. De ce fait, l'élément métallique 2 est à la fois traversé par un flux d'air et par un courant électrique. D'après la figure 2, l'élément métallique 2 comprend deux parois longitudinales planes 6a, 6b, deux parois latérales 6c, une pluralité d'ailettes 5, 5', 5", 5"', des plats inférieurs 12, 14, des plats supérieurs 13, 15, des plis inférieurs gauche 24, 19, des plis inférieurs droit 16, 20, des plis supérieurs gauche 17, 21, des plis supérieurs droit 18, 22 et des liaisons solidaires 23. Chaque pli constitue la jonction entre une ailette et un plat. Par exemple, un premier plat supérieur 13 est situé entre deux ailettes 5, 5', l'intersection entre ce plat supérieur 13 et les deux ailettes 5, 5' étant matérialisé par un premier pli supérieur gauche 17 et un deuxième pli supérieur droit 18. Le premier pli supérieur gauche 17 relie le plat supérieur 13 à l'ailette 5 et le deuxième pli supérieur droit 18 relie le plat supérieur 13 à l'ailette 5'. Ainsi, l'ensemble constitué par un plat supérieur 13 et deux ailettes 5 et 5' possède une forme Demande de brevet français n 06 04667 VALEO SYSTEMES THERMIQUES 8 TFR 0481 sensiblement triangulaire. De même un deuxième plat supérieur 15 est situé entre deux ailettes 5" et 5"', l'intersection entre ce deuxième plat 15 et les deux ailettes 5" et 5m étant matérialisée par un troisième pli supérieur gauche 21 et un quatrième pli supérieur droit 22. Chaque ailette 5, 5', 5", 5"' s'étend d'une paroi longitudinale plane à l'autre paroi longitudinale plane de sorte à ce que chaque ailette soit sensiblement perpendiculaire aux deux parois longitudinales planes. Les parois longitudinales 6a, 6b sont formées par une succession de plats, lesdits plats étant reliés les uns aux autres par liaison solidaire 23. Afin de mieux comprendre la structure d'une paroi longitudinale plane, on décrit ci-dessous une partie de la paroi longitudinale plane supérieure 6a. Cette partie correspond à la jonction entre deux plats supérieurs 13 et 15 par une liaison solidaire 23. La liaison solidaire 23 reliant le plat supérieur 13 au plat supérieur 15 se situe entre le deuxième pli supérieur droit 18 et le troisième pli supérieur gauche 21. Cette liaison solidaire 23 résulte du brasage de l'élément métallique 2. Cette liaison solidaire 23 est constituée du même matériau constituant l'élément métallique 2 et est plus précisément le résultat de la fusion des plis supérieurs droit 18 et gauche 21. Ce brasage des plis entre eux est permis du fait de la structure des plis eux-mêmes. En effet, l'élément métallique 2 est issu d'un feuillard 100. De ce fait, toutes les parties constituant l'élément métallique 2, à savoir les parois longitudinales planes 6a, 6b, les parois latérales 6c, les ailettes 5, sont issues d'un feuillard 100 en aluminium ou en alliage d'aluminium. Ce feuillard 100 possède une structure stratifiée composée d'une âme d'aluminium, cette âme d'aluminium étant recouverte de chaque côté par une couche externe d'aluminium ayant une température de fusion inférieure à celle de l'âme. Ainsi, lors du brasage, la couche externe de chaque pli fond. Les plats supérieurs 13, 15 étant contigus, les plis supérieurs droit 18 et gauche 21 se soudent entre eux de manière à former une liaison entre les deux plats supérieurs 13 et 15. Cette liaison est dite solidaire du fait qu'elle résulte d'un mélange de matière fondue provenant des plis 18 et 21 et qu'une fois solidifiée, la liaison lie définitivement les deux plats supérieurs contigus 13 et 15. En généralisant cette structure à Demande de brevet français n 06 04667 VALEO SYSTEMES THERMIQUES 9 TFR 0481 tous les plats supérieurs contigus, on obtient une paroi longitudinale supérieure plane 6a. Une telle paroi longitudinale plane 6a ainsi formée permet d'acheminer un courant électrique d'une extrémité à l'autre extrémité de ladite paroi longitudinale plane. De même, la paroi longitudinale inférieure plane 6b est formée de la manière décrite ci-dessus. Comme illustré à la figure 3, le connecteur 4 comporte une pluralité de dents 7 permettant de fixer ledit connecteur 4 sur une paroi longitudinale plane dudit élément métallique 2. Le connecteur 4 est constitué d'une feuille 8 en laiton ou en aluminium comportant une première zone 9 munie d'une pluralité de dents 7 et une deuxième zone 10 faisant le contact électrique avec une source d'alimentation électrique. Lesdites dents 7 sont agencées selon deux rangées 11, ces deux rangées formant les côtés longitudinaux à la périphérie de la première zone 9. La feuille 8 est pliée de sorte à obtenir une configuration permettant la connexion à une source d'alimentation électrique. En d'autres termes, la feuille 8 est pliée de sorte à ce que sa deuxième zone 10 se situe dans un plan perpendiculaire à un plan contenant la première zone 9. En figure 4, la fixation des connecteurs 4 sur une paroi longitudinale plane est permise par le pliage des dents 7 sur elles-mêmes. Un fois le connecteur 4 placé sur une paroi longitudinale plane au niveau d'une extrémité de l'élément métallique 2, la pluralité de dents 7, faisant saillie par rapport à la paroi longitudinale plane dans un plan parallèle à celui contenant la paroi longitudinale plane, sont pliées de sorte qu'elles entourent la paroi longitudinale plane. Une fois les dents 7 pliées, chacune d'entre elles couvre un plat respectif formant la paroi longitudinale plane. Ainsi, le connecteur 4 est fixé à l'élément métallique 2. La fixation des connecteurs 4 sur une paroi longitudinale plane peut également se faire par tout autre moyen tel que le collage ou bien par une combinaison de moyens telle que le collage et l'utilisation des dents 7. D'après les figures 5 et 5bis, l'ailette 5 comporte au moins une persienne 25. La persienne 25 peut avoir tout type de forme. Par exemple, en figure 5, la persienne 25 peut être une partie de l'ailette 5 découpée en forme de U et pliée de sorte à obtenir un angle pouvant varié de 0 à 90 entre l'ailette 5 et la Demande de brevet français n 06 04667 VALEO SYSTEMES THERMIQUES 10 TFR 04&1 persienne 25. Un autre exemple de réalisation de la persienne 25 est illustré en figure 5bis et consiste en une partie de l'ailette 5 moletée et découpée de sorte à ce que la persienne 25 soit formée. L'élément métallique 2 est traversé par un flux d'air. Ce flux d'air parcoure l'élément métallique 2 de manière transversale, c'est-à-dire qu'il a une direction perpendiculaire au plan de la feuille sur laquelle est représentée la figure 1. La structure de l'élément métallique 2 permet d'assurer une pluralité de fonction. En effet, l'élément métallique assure à la fois une fonction d'électrode, une fonction de conducteur électrique et une fonction de dissipateur thermique, cette dernière fonction permettant de chauffer le flux d'air le traversant. La fonction d'électrode consiste à répartir le courant électrique, fourni par une source d'alimentation électrique, d'une extrémité à l'autre de la longueur de l'élément métallique 2. Cette fonction d'électrode est assurée par la paroi longitudinale plane qui est connectée à la source d'alimentation électrique par l'intermédiaire du connecteur 4. Ainsi, le courant électrique ne subit pas de perte de tension entre l'extrémité connectée à la source d'alimentation électrique et l'extrémité libre de l'élément métallique 2. La fonction d'électrode est donc remplie par l'alternance de plats et de liaisons 23 formant paroi longitudinale plane. La fonction de conducteur électrique consiste à acheminer le courant électrique vers les éléments résistifs 3. Cette fonction est assurée par les ailettes 5. Ainsi, le courant électrique arrivé par la paroi longitudinale plane supérieure 6a parcoure l'élément métallique 2 par l'intermédiaire des ailettes 5 dans le but d'atteindre les éléments résistifs 3. La fonction de dissipateur thermique consiste à chauffer le flux d'air traversant l'élément métallique 2. Cette fonction est également assurée par les ailettes 5 et consiste à échanger la chaleur produite par les éléments résistifs 3 à effet CTP. De ce fait, les ailettes 5 assurent une double fonction, c'est-à-dire qu'elles sont des dissipateurs thermiques et des conducteurs électriques. La présente invention porte également sur un procédé de fabrication permettant d'obtenir la structure de l'élément métallique 2 mentionnée ci-dessus. Comme illustré à la figure 6, le procédé de fabrication de l'élément métallique 2 est un procédé comportant successivement plusieurs étapes : û a) déformation d'un feuillard 100 de sorte à former des ailettes, - b) compression du feuillard 100 de sorte à mettre en contact un deuxième pli 18 avec un troisième pli 21, - c) brasage du feuillard 100 de sorte à former les parois longitudinales 6a, 6b, û d) découpage de la feuille métallique. Chaque étape est décrite plus en détail ci-dessous. Premièrement, un feuillard 100 sous forme de bobine est introduit dans un appareillage pulvérisant de l'huile sur le feuillard 100. Cette huile permet de protéger les appareillages déformant le feuillard 100 dans l'étape a). Dans l'étape a), un feuillard 100 est introduit dans un appareillage permettant de déformer ce dernier. Cette déformation consiste à former les ailettes 5 de l'élément métallique 2. Selon le mode de réalisation choisi, les ailettes 5 peuvent être obtenues soit par emboutissage du feuillard 100, soit par moletage du feuillard 100. Dans le cas de l'emboutissage, la formation des ailettes 5 implique la formation des plats, i.e. le feuillard 100 est embouti de manière à avoir une forme en créneau, tel qu'illustré en figure 7. Dans le cas du moletage, on effectue une étape supplémentaire consistant en un aplanissement du feuillard moleté 100 de manière à former les plats. Cet aplanissement peut être réalisé à deux moments différents lors du procédé. Comme illustré en figure 8, l'aplanissement s'effectue après l'étape a) et avant l'étape b) selon une étape a') par passage du feuillard 100 moleté entre des roues non représentées, ces roues agissant sur les parties du feuillard 100 destinées à devenir les plats. Ces roues permettent d'aplanir les arrondis destinés à devenir les plats. Comme illustrée en figure 9 et 9bis, l'aplanissement du feuillard 100 s'effectue selon une étape e), cette étape étant la dernière du procédé. Cette étape sera décrite plus loin dans la description. Un fois les ailettes 5 formées, que ce soit par emboutissage ou par moletage, le feuillard 100 est chauffé afin d'évaporer l'huile précédemment pulvérisée. L'étape de pulvérisation d'huile et celle consistant à l'évaporer sont des étapes optionnelles en ce sens qu'elles peuvent ne pas être présentes dans le procédé. Ces deux étapes permettent uniquement de protéger les appareillages utilisés dans l'étape a) et d'augmenter leur durée de vie du fait que le feuillard 100 peut être sous la forme d'un alliage d'aluminium et de silicium, le silicium étant à l'origine de dégradation des appareillages. Ensuite, le feuillard 100 déformé est compressé selon une étape b). Cette étape b) consiste à mettre en contact par compression deux plis en vis-à-vis appartenant à deux plats distincts. Ainsi, deux ailettes 5 et 5', associées à un même plat supérieur 13 par leur pli supérieur gauche 17 et droit 18 respectivement, ont leur pli inférieur droit 16 et gauche 19 respectivement en contact entre eux. L'étape suivante consiste à pulvériser un flux sur le feuillard 100. Ce flux permettra de décaper le feuillard 100 lors de l'étape c) de brasage. Le décapage du feuillard 100 permet d'obtenir une surface du feuillard 100 dépourvu d'impuretés afin que le brasage s'effectue de manière efficace. L'étape c) consiste à décaper l'aluminium et à braser le feuillard 100. Plus précisément l'étape c) consiste à braser entre eux deux plis en vis-à-vis appartenant à deux plats distincts de sorte à relier solidairement les deux plats distincts par la formation de la liaison 23. La succession de plats forme ainsi une paroi longitudinale plane 6a, 6b. Le brasage du feuillard 100 s'effectue par induction. Plus précisément, le feuillard 100 traverse un inducteur non représenté générant un champ magnétique. Ce champ magnétique crée un courant électrique induit dans le feuillard 100. Du fait de ce courant électrique, le feuillard 100 chauffe. Le flux pulvérisé sur le feuillard 100 ayant une température de fusion inférieure à celle du feuillard 100, le changement d'état du flux décape l'aluminium du feuillard 100 sans que le feuillard 100 ne fonde. Ensuite, lorsque la température du feuillard 100 augmente, les plis en vis-à-vis se soudent entre eux et ainsi se relient solidairement entre eux. A l'issue de cette étape, le feuillard 100 comprend deux parois longitudinales 6a, 6b et une pluralité d'ailette 5. L'étape d) consiste à freiner puis découper le feuillard 100 selon les dimensions désirées. Le découpage aux dimensions désirées se fait par l'intermédiaire de moyens calculant la longueur du feuillard 100 défilant dans la chaîne de production. On peut, par exemple, utiliser une roue appliquée à une des parois longitudinales planes, cette roue étant reliée à un compteur indiquant la longueur du feuillard 100 défilant à l'étape d). Ce moyen de mesure est connecté à un moyen de découpage. A l'issue de cette étape, on obtient un élément métallique 2 aux dimensions adaptées pour être collé sur des éléments résistifs 3 de sorte à former un barreau chauffant 1. L'étape e) d'aplanissement représentée en figures 9 et 9bis est décrite ci-dessous. Lorsque l'on utilise le moletage comme étape de déformation du feuillard 100, les zones de ce dernier destinées à être les plats sont sous forme bombée. L'étape e) consiste donc à étirer l'élément métallique 2 de sorte à former les plats et implicitement de sorte à ce que les parois longitudinales planes 6a, 6b s'aplanissent. Cette étape e) se fait par l'intermédiaire de moyens d'étirement 14. Ces moyens d'étirement 14 sont disposés au niveau des deux parois latérales 6c de l'élément métallique 2 et permettent de tirer les deux parois latérales 6c selon une même direction mais selon un sens opposé. Les plats successifs étant reliés solidairement par des liaisons 23, l'étirement provoque la déformation des zones bombées jusqu'à ce qu'elles deviennent planes. Cette étape est rendue possible par la résistance des liaisons 23 aux forces de traction subies par l'élément métallique 2. Revendications 1. Elément métallique (2) traversé par un flux d'air, comprenant une paroi longitudinale supérieure (6a), une paroi longitudinale inférieure (6b) et deux parois latérales (6c), ainsi qu'une pluralité d'ailettes (5) caractérisé en ce qu'au moins une des parois longitudinales (6a, 6b) est formée par une succession de plats, lesdits plats étant reliés les uns aux autres par liaison solidaire (23) de sorte à ce qu'au moins une des parois longitudinales planes (6a, 6b) achemine un courant électrique d'une extrémité à l'autre extrémité de ladite paroi longitudinale plane. 2. Elément métallique (2) selon la revendication 1, caractérisé en ce qu'un premier plat (13) est situé entre deux ailettes (5, 5'), l'intersection entre ce plat (13) et les deux ailettes (5, 5') étant matérialisée par un premier pli (17) et un deuxième pli (18), en ce qu'un deuxième plat (15) est situé entre deux ailettes (5", 5"'), l'intersection entre ce deuxième plat (15) et les deux ailettes (5", 5"') étant matérialisée par un troisième pli (21) et un quatrième pli (22), et en ce que ladite liaison solidaire (23) entre deux plats (13, 15) contigus se situe entre le deuxième pli (18) et le troisième pli (21). 3. Elément métallique (2) selon la revendication 2, caractérisé en ce que la liaison solidaire (23) est obtenue par brasage. 4. Elément métallique (2) selon l'une quelconque des revendications 1 à 3, caractérisé en ce qu'au moins une ailette (5) comporte au moins une persienne (25). 5. Elément métallique (2) selon l'une quelconque des revendications 1 à 4, caractérisé en ce qu'il est en aluminium ou en alliage d'aluminium.Demande de brevet français n 06 04667 VALEO SYSTEMES THERMIQUES TFR 0481 6. Barreau chauffant (1) traversé par un flux d'air, caractérisé en ce qu'il comprend au moins un élément résistif (3), et au moins deux éléments métalliques (2), selon l'une quelconque des revendications 1 à 5. 7. Barreau chauffant (1) selon la revendication 6 traversé par un flux d'air, caractérisé en ce que l'élément métallique (2) est fixé par collage à l'élément résistif (3) sur toute la surface d'une paroi longitudinale plane (6a, 6b) en regard de l'élément résistif (3). 8. Barreau chauffant selon la revendication 6 ou 7, relié à une source d'alimentation électrique par l'intermédiaire d'un connecteur (4), caractérisé en ce que le connecteur (4) comporte une pluralité de dents (7) permettant de fixer ledit connecteur (4) sur une partie de la paroi longitudinale plane dudit élément métallique (2). 9. Barreau chauffant (1) selon la revendication 6 ou 7, relié à une source d'alimentation électrique par l'intermédiaire d'un connecteur (4), caractérisé en ce que le connecteur (4) est fixé par collage sur une partie de la paroi longitudinale plane dudit élément métallique (2). 10. Barreau chauffant (1) selon la revendication 8 ou 9, relié à une source d'alimentation électrique par l'intermédiaire d'un connecteur (4), caractérisé en ce que le connecteur (4) est en aluminium. 25 11. Radiateur électrique pour chauffer un flux d'air circulant à l'intérieur d'un système de climatisation caractérisé en ce qu'il comprend au moins un barreau chauffant (1) selon les revendications 6 à 10. 12. Procédé de fabrication d'un élément métallique (2) selon l'une quelconque 30 des revendications 1 à 5 comprenant successivement les étapes suivantes : ù a) déformation d'un feuillard (100) de sorte à former des ailettes (5), 1520- b) compression du feuillard (100) de sorte à mettre en contact un deuxième pli (18) avec un troisième pli (21), - c) brasage du feuillard de sorte à former les parois longitudinales (6a, 6b), - d) découpage de l'élément métallique (2). 13. Procédé de fabrication d'un élément métallique (2) selon la revendication 12, caractérisé en ce que le brasage s'effectue par induction. 14. Procédé de fabrication d'un élément métallique (2) selon la revendication 12 ou 13, caractérisé en ce que la déformation dans l'étape a) consiste en un emboutissage du feuillard (100). 15. Procédé de fabrication d'un élément métallique (2) selon la revendication 13, caractérisé en ce que la déformation dans l'étape a) consiste en un moletage du feuillard (100). 16. Procédé de fabrication d'un élément métallique selon la revendication 15, caractérisé en ce qu'il comprend une étape a') consistant en un aplanissement du feuillard (100) moleté de sorte à former des plats, ladite étape a') s'effectuant après l'étape a) et avant l'étape b). 17. Procédé de fabrication d'un élément métallique (2) selon la revendication 15, caractérisé en ce qu'il comprend en outre une étape e) dans laquelle l'élément métallique est étiré de sorte à ce que les parois longitudinales s'aplanissent.